(57)【要約】【課題】初期接着性、特に湿潤状態における接着性能に優れ、かつ耐熱性とのバランスが良好な水系接着剤組成物を提供する。【解決手段】ポリクロロプレンラテックスの固形分換算で１００質量部に対して下記の特定構造を有するノニオン系乳化剤を０．０１〜１０質量部、更にはＰＨ調整剤を配合してなる水系接着剤組成物である。【化１】2004059895.tif 000009ここに　Ｒ：ベンゼン環を２個以上またはナフタレン環を１個以上含む置換基ｎ＝ノニオン系乳化剤のＨＬＢ値が９〜１７になる範囲の整数Ｒ１　：水素または炭素数１〜６のアルキル基【特許請求の範囲】
【請求項１】
ポリクロロプレンラテックスを固形分換算で１００質量部に対して下記の特定構造を有するノニオン系乳化剤を０．０１〜１０質量部を配合してなることを特徴とする水系接着剤組成物。
【化１】
2004059895.tif 000008
ここに　Ｒ：ベンゼン環を２個以上またはナフタレン環を１
個以上含む置換基
ｎ＝ノニオン系乳化剤のＨＬＢ値が９〜１７になる
範囲の整数
Ｒ１　：水素または炭素数１〜６のアルキル基
【請求項２】
さらにＰＨ調整剤を配合してなることを特徴とする請求項１記載の水系接着剤組成物。
【請求項３】
ポリクロロプレンラテックスがロジン酸アルカリ塩を含むことを特徴とする請求項１または２項記載の水系接着剤組成物。
【請求項４】
ポリクロロプレンラテックスが固形分換算で２〜４０質量％のゲル分を含み、ゾルの数平均分子量が１７万以上であることを特徴とする請求項１〜３のいずれか一項記載の水系接着剤組成物。
【請求項５】
ＰＨ調整剤がグリシンであることを特徴とする請求項２〜４のいずれか一項記載の水系接着剤組成物。
【請求項６】
さらに可塑剤を添加してなることを特徴とする請求項１〜５いずれか一項記載の水系接着剤組成物。
【発明の詳細な説明】
【０００１】
【発明の属する技術分野】
本発明は、ウレタンフォーム、布材、皮材、発泡シートや木材等の接着に使用される初期接着性能、特に湿潤状態における接着性能に優れ、かつ耐熱性とのバランスに優れた水系接着剤組成物である。
【０００２】
【従来の技術】
従来よりウレタンフォーム等の接着にはポリクロロプレン系溶剤型接着剤が使用されてきた。ポリクロロプレン溶剤型接着剤には、トルエンや酢酸エチル等の有機溶剤が用いられており、接着塗工時に溶剤が作業場で揮発するため、安全衛生面及び環境面で好ましくなく、溶剤の低減が指摘されている。
【０００３】
ポリクロロプレン系溶剤型接着剤の代わりにポリクロロプレンラテックスの水系接着剤が検討されているが、長い乾燥時間が必要となるために、接着剤を塗布してから接着するのに時間を要すること、また乾燥時間を短縮するには特殊な乾燥設備が必要となりコストアップにつながるなどの課題がある。
【０００４】
例えば、特開平１０−１９５４０６公報には、ポリクロロプレンラテックスにアクリル樹脂エマルジョンをブレンドした水系接着剤が開示されているが、これらの公報の実施例に従い作成されたラテックスは、初期接着性能、特に湿潤状態における接着性能が不足しており、この改良が課題となっている。
【０００５】
【発明が解決しようとする課題】
本発明は、このような従来技術の問題点を解決し、初期接着性能、特に湿潤状態における接着性能に優れ、かつ耐熱性とのバランスにも優れた水系接着剤組成物を提供するものである。
【０００６】
【課題を解決するための手段】
本発明者らは、上記の課題を解決すべく、鋭意検討を重ねた結果、ポリクロロプレンラテックスに特定構造のノニオン系乳化剤を配合することにより、初期接着性能、特に湿潤状態における接着性能に優れ、かつ耐熱性とのバランスにも優れた水系接着剤組成物が得られることを見いだし、本発明の完成に至った。
【０００７】
即ち本発明は、ポリクロロプレンラテックスの固形分換算で１００質量部に対して、特定構造のノニオン系乳化剤を０．０１〜１０質量部配合してなる初期接着性能、特に湿潤状態における接着性能に優れ、かつ耐熱性とのバランスにも優れた水系接着剤組成物である。
さらに本発明は、ＰＨ調整剤を配合してなる湿潤状態の初期接着強度がより優れた水系接着剤組成物である。
【０００８】
以下本発明を詳細に説明する。本発明におけるポリクロロプレンラテックスは、２−クロロ−１，３−ブタジエン（以下クロロプレンと記す）の単独重合体およびクロロプレンと共重合可能な他の単量体の１種以上を共重合して得られる共重合体が水に分散したものである。
【０００９】
本発明におけるクロロプレンと共重合可能な単量体としては、例えば２，３−ジクロロ−１，３−ブタジエン、１−クロロ−１，３−ブタジエン、ブタジエン、イソプレン、スチレン、アクリロニトリル、アクリル酸及びそのエステル類、メタクリル酸及びそのエステル類等が挙げられ、必要に応じてこれらを２種類以上用いてもかまわない。
【００１０】
一般には、ポリクロロプレンラテックスを得るには、水性乳化液中でラジカル重合する方法が簡便であり、工業的にも有利な方法である。この際に使用する乳化剤としては、例えばロジン酸のアルカリ塩類、脂肪酸の塩類、アルキルベンセンスルホン酸Ｎａなどのアルキルスルホン酸塩及びラウリル硫酸Ｎａなどのアルキル硫酸エステル塩のごときアニオン系乳化剤、ノニオン系乳化剤、カチオン系乳化剤及びポリビニルアルコールなどの水溶性高分子などが挙げられる。
本発明においては、重合制御面、および初期接着性能、特に湿潤状態における接着性能の観点からロジン酸のアルカリ塩を使用することが好ましい。更にはロジン酸のナトリウム塩及び／またはカリウム塩を使用することが好ましい。
【００１１】
本発明のロジン酸アルカリ塩の使用量としてはクロロプレンまたはクロロプレン及びそれと共重合可能な単量体１００質量部に対して３〜７質量部の範囲が好ましい。３質量部未満ではポリクロロプレンラテックスの貯蔵安定性が悪い。７質量部を越えると水系接着剤組成物の初期接着性能が悪くなる。
【００１２】
本発明におけるノニオン系乳化剤とは下記の構造を有するものである。
【化２】
2004059895.tif 000002
ここに　Ｒ：ベンゼン環を２個以上またはナフタレン環を１
個以上含む置換基
ｎ＝ノニオン乳化剤のＨＬＢ値が９〜１７になる範
囲の整数
Ｒ１　：水素または炭素数１〜６のアルキル基
置換基Ｒの具体例としては例えば下記の構造が挙げられる
【化３】
2004059895.tif 000003
【化４】
2004059895.tif 000004
【化５】
2004059895.tif 000005
【化６】
2004059895.tif 000006
【００１３】
本発明のノニオン系乳化剤のＨＬＢ値とは、米国ＩＣＩ社のグリフィン氏により考案された親水性、疎水性のバランスを示す指標であり、下記の式に従って算出される１〜２０の数値である。ＨＬＢ値が高いほど親水性が高く、ＨＬＢ値が低いほどＨＬＢ値が低い。
ＨＬＢ＝（親水基部分の分子量）／（界面活性剤の分子量）×（１００／５）
本発明のノニオン系乳化剤のＨＬＢ値は９〜１７の範囲であることが必要である。この範囲を外れるとポリクロロプレンラテックスに均一に混ぜることが困難になる他、水系接着剤組成物の初期接着強度が悪くなる。
【００１４】
そして具体的なノニオン系乳化剤としては、ポリオキシエチレンスチリルフェニルエーテル、ポリオキシエチレンジスチリルフェニルエーテル、ポリオキシエチレントリスチリルフェニルエーテル、ポリオキシエチレンスチリルクレジルエーテル、ポリオキシエチレンジスチリルクレジルエーテル、ポリオキシエチレントリスチリルクレジルエーテル、ポリオキシエチレンスチリルヒドロキシフェニルエーテル、ポリオキシエチレンジスチリルヒドロキシフェニルエーテル、ポリオキシエチレントリスチリルヒドロキシフェニルエーテル、ポリオキシエチレンナフトールエーテル、ポリオキシエチレンヒドロキシナフトールエーテル、ポリオキシエチレンクレジルナフトールエーテル等がある。
【００１５】
本発明のノニオン系乳化剤はポリクロロプレンラテックスの固形分換算で１００質量部に対して０．０１〜１０質量部を含有するのが好ましく、より好ましくは０．１〜３質量部、更に好ましくは０．２〜１．５質量部である。ノニオン乳化剤を添加することによって、特に水系接着剤組成物の湿潤状態の初期接着強度を高くできる。なお、ノニオン乳化剤の添加時期は特に限定されるものではない。クロロプレンの重合前、重合時あるいは水系接着剤を配合する時に加えることが出来る。
【００１６】
本発明におけるポリクロロプレンラテックスのゲル分とは、トルエン溶媒に不溶な成分の含有率をいい、ゾルとはトルエン溶媒に可溶な成分をいう。本発明におけるポリクロロプレンラテックスは、そのゲル分が固形分換算で２〜４０質量％の範囲にあることが好ましい。さらには３〜３０質量％の範囲にあることが好ましい。２質量％未満では水系接着剤組成物の耐熱性が低く、４０質量％を越えると初期接着強度が低くなる。
なお、ゲル分は下記の方法で求めることが出来る。
ポリクロロプレンラテックスを凍結乾燥し重量をＡとする、２３℃で２０時間トルエンに溶解（０．６重量％に調整）し、遠心分離機を使用し、更に２００メッシュの金網を用いて、不溶分すなわちゲルを分離する。ゲルを分離した残りをゾルとする。
ゲルを風乾後１１０℃雰囲気下で、１時間乾燥し重量をＢとし、下記の式に従って、ゲル分を算出する。
ゲル分＝Ｂ／Ａ×１００　　　（％）
【００１７】
また本発明においては、ポリクロロプレンラテックスのゾル、即ちトルエン溶媒可溶成分の数平均分子量も重要な役割を果たし、本発明におけるポリクロロプレンラテックスのゾルの数平均分子量は１７万以上であることが好ましい。数平均分子量は更に１７万以上４０万以下であることが好ましい。１７万未満の場合には、耐熱性が低くなる。４０万を越える場合は、水系接着剤組成物の初期接着強度が悪くなる。
【００１８】
なお本発明において、更に高度な初期接着性と耐熱性のバランス化が要求される場合には、ゲル分は３〜３０質量％でありかつゾルの数平均分子量は１９〜４０万とすることが好ましい。
【００１９】
本発明のポリクロロプレンラテックスのゲル分やゾルの数平均分子量を制御する目的で、連鎖移動剤を使用しても構わない。連鎖移動剤の種類に制限はなく、例えばｎ−ドデシルメルカプタンやｔｅｒｔ−ドデシルメルカプタン等の長鎖アルキルメルカプタン類、ジイソプロピルキサントゲンジスルフィドやジエチルキサントゲンジスルフィド等のジアルキルキサントゲンジスルフィド類、ヨードホルム等の公知の連鎖移動剤を使用することができる。
なお、本発明におけるゲル分が２〜４０質量％、ゾルの数平均分子量が１７万以上のポリクロロプレンラテックスを得る場合には、ｎ−ドデシルメルカプタンの使用が、制御する上で好ましい。さらにその使用量は、クロロプレンと共重合可能な単量体１００質量部当たり０．０６〜０．１８質量部とすることが好ましい。
【００２０】
本発明のポリクロロプレンラテックスの重合に使用する触媒は、通常クロロプレンの乳化重合に用いられる過硫酸カリウム等の過硫酸塩、第３−ブチルヒドロパーオキサイド等の有機過酸化物等が使用でき、特に限定されるものではない。またアントラキノンスルホン酸ナトリウムや、ホルムアミジンスルフィン酸などを併用することで、より円滑に重合反応を進めることが出来る。
【００２１】
本発明のポリクロロプレンラテックスの重合温度については、０〜５５℃の範囲であることが重合制御上好ましいが、本発明におけるゲル分が２〜４０質量％、ゾルの数平均分子量が１７万以上のポリクロロプレンラテックスを得る場合には、３０℃より低い温度で重合することが好ましく、５〜２０℃の低温で行うことがより好ましい。より低温で重合を行うことにより、ゲル分を低く抑えかつゾルの数平均分子量を大きくすることができる。また重合温度を低くすることにより、クロロプレン重合体主鎖中の１，４−トランス構造が増加し、結晶性の高いクロロプレン重合体を得ることができる。クロロプレン重合体の結晶化により、初期接着力が向上するほか、凝集力の高い接着剤層を得ることが可能となる。
【００２２】
本発明の製造方法において用いられるクロロプレンまたはクロロプレン及びそれと共重合可能な単量体の最終重合率は、特に限定されるものではないが、ゲル分が２〜４０質量％、ゾルの数平均分子量が１７万以上のクロロプレン重合体を得る場合には、重合率は７０〜９５％の範囲であることが好ましい。
最終重合率をこの範囲に制御するには、フェノチアジン、ヒドロキシアミン、ターシャリーブチルカテコールなどの重合停止剤を添加し、所定の最終重合率となるよう重合を停止すればよい。
【００２３】
またこの最終重合率範囲において、目標とするゲル分、およびゾルの分子量を達成できるよう連鎖移動剤の添加量を調整すればよい。例えば連鎖移動剤としてｎ−ドデシルメルカプタンを使用した場合、その使用量をクロロプレンまたはクロロプレン及びそれと共重合可能な単量体１００質量部当たり０．０６〜０．１８質量部使用し、最終重合率を７０〜９５％の範囲で重合することで達成できる。
【００２４】
本発明において、ポリクロロプレンラテックスの固形分濃度は特に限定されるものではないが、４５〜６５質量％の範囲にあることが好ましく、より好ましくは５０〜６５質量％、更に好ましくは５４〜６５質量％の範囲である。より高い固形分濃度とすることにより、より初期接着性に優れたラテックスとなる。特に湿潤状態における接着に対して、高固形分化による接着性能の向上が顕著となる。
なお、固形分濃度は、重合時のモノマー／水比あるいはモノマー分添などにより調節できるほか、濃縮あるいは水等の添加により希釈することで、必要な濃度に制御することができる。濃縮の方法としては、減圧濃縮などがあるが、特に限定するものではない。
【００２５】
本発明のポリクロロプレンラテックス組成物においては、重合後にジエタノールアミン、トリエタノールアミン及びポリオキシアルキレンアルキルエーテル等の低温安定剤の添加が可能である。
冬場の凍結を抑制するためにはポリオキシアルキレンアルキルエーテルの使用が好ましい。ポリオキシアルキレンアルキルエーテルの添加量は、ポリクロロプレンラテックスの固形分換算で１００質量部に対して０．０１〜１０質量部が好ましい。
【００２６】
本発明の水系接着剤に含まれるＰＨ調整剤は、例えばグリシン、アラニン、フェニルアラニン及びグルタミン酸等を挙げることができる。特にＰＨ調整剤としては、グリシンが好ましい。
【００２７】
本発明のＰＨ調整剤は、水系接着剤のＰＨが８〜１０になる量を添加することが、湿潤状態の初期接着力を高める上で好ましい。例えばグリシンを使用する場合は、クロロプレンラテックス組成物１００質量部に対して１〜１５質量部添加することが好ましく、更には３〜７質量部が好ましい。１質量部未満では、水系接着剤組成物の初期接着強度の改善効果は得られない。１５質量部を越えると、貯蔵安定性が悪くなってしまう。
【００２８】
本発明の水系接着剤は、可使時間を長くしたり接着層の乾燥皮膜を軟質化する目的で、可塑剤を添加することができる。可塑剤の種類は限定されるものではなく、例えばジオクチルアジペート、ジオクチルアゼレート、オレイン酸ブチルエステル、ジオクチルフタレート、ジブチルフタレート、ジブチルセバケート（ＤＢＳ）、トリクレジルフォスフェート、パラフィン系オイル、ナフテン系オイル、アロマ系オイル及びグリセリン等を挙げることが出来る。
【００２９】
本発明の可塑剤は、ポリクロロプレンラテックス１００質量部に対して３０質量部以下の添加量が好ましい。更に好ましくは３〜８質量部である。添加量が３０質量部を越えると、水系接着剤が不安定化し凝固してしまう。
【００３０】
本発明の水系接着剤は、その用途の要求特性に応じて、ロジン樹脂、ロジンエステル樹脂、水添ロジン樹脂、重合ロジン樹脂、α−ピネン樹脂、β−ピネン樹脂、テルペンフェノール樹脂、Ｃ５留分系石油樹脂、Ｃ９留分系石油樹脂、Ｃ５留分／Ｃ９留分系石油樹脂、ＤＣＰＤ系石油樹脂、アルキルフェノール樹脂、キシレン樹脂、クマロン樹脂、クマロンインデン樹脂などの粘着付与樹脂を添加することが出来る。粘着付与樹脂の添加方法としては、接着剤組成物中に樹脂を均一に分散させるために、エマルジョンとして、もしくは可塑剤に溶解させてから添加することが好ましい。
【００３１】
本発明の水系接着剤は、酸化亜鉛、アルミナや酸化チタン等の金属酸化物、炭酸カルシウム、クレーやシリカ等の無機充填剤、老化防止剤、紫外線吸収剤、イソプロピルザントゲン酸亜鉛やブチルザントゲン酸亜鉛等の加硫促進剤、イソシアネート類等の硬化剤、メチルセルロースやポリアクリル酸ソーダ等の増粘剤、エチレングリコールｎモノメチルエーテルやエチレングリコールｎモノブチルエーテル等の増膜剤やベンゾチアゾリン等の防腐剤、抗菌剤等を任意に配合することができる。
【００３２】
本発明により得られた水系接着剤組成物は、紙、木材、布、皮革、レザー、ゴム、プラスチック、フォーム、陶器、ガラス、セラミック、金属などの同種、あるいは異種の接合接着用として好適である。特に湿潤状態における接着性能に優れており、少なくとも片面が紙、木材、布、皮革、レザー、フォームなどの多孔質体である場合、より高い接着性能が得られる。また接着時の施工方法に関しては、刷毛塗り、コテ塗り、スプレー塗布、ロールコーター塗布などが可能であり、また湿潤状態での接着以外、例えば強制乾燥後のコンタクト接着にも優れた初期接着性能を発現し、耐熱性とのバランスにも優れる。
【００３３】
「実施例」
以下実施例により本発明を具体的に説明するが、これらの実施例は本発明を限定するものでない。なお、以下の説明における部および％は質量基準によって示す。
【００３４】
実施例１
〔ポリクロロプレンラテックスの製造〕
内容積３リットルの反応器を用い、窒素気流下で、水１００部、ロジン酸ナトリウム塩５部、水酸化カリウム０．５部、ホルムアルデヒドナフタレンスルホン酸縮合物のナトリウム塩０．３部、亜硫酸水素ナトリウム０．３部を仕込み、溶解後、撹拌しながらクロロプレン単量体１００部とｎ−ドデシルメルカプタン０．１部を加えた。過硫酸カリウム０．１重量部を開始剤として用い、窒素雰囲気下１０℃で重合し、最終重合率が８０％に達したところでフェノチアジンの乳濁液を加えて重合を停止した。減圧下で未反応単量体を除去した後、攪拌しながら低温安定剤のポリオキシアルキレンアルキルエーテルを固形分１００部に対して０．３部添加した。更に減圧下で水分を蒸発させ濃縮を行い、固形分濃度が５５重量％となるように調整し、ポリクロロプレンラテックスを得た。
【００３５】
次に得られたクロロプレンラテックスのゲル分及びゾルの分子量を、下記の方法に従い測定した。
〔ゲル分測定〕
ラテックス試料を凍結乾燥し、精秤してＡとした。２３℃で２０時間、トルエンで溶解（０．６％に調製）し、遠心分離機を使用し、更に２００メッシュの金網を用いてゲル分を分離した。ゲル分を風乾後１１０℃雰囲気下で、１時間乾燥し、精秤してＢとした。
ゲル分は下式に従って算出した。ポリクロロプレンラテックスのゲル分は１０％であった。
ゲル分＝Ｂ／Ａ×１００　　（％）
【００３６】
〔分子量測定〕
下記の条件でＧＰＣ測定を行った。分子量の算出はポリスチレン換算で求めた。
試料は分離したゾルを０．１％ＴＨＦ溶液にて調製した。
測定装置：東ソー社製ＨＬＣ−８１２０ＧＰＣ
分析用カラム：東ソー社製ＴＳＫ−ＧＥＬ　ＧＭＨＨＲ−Ｈ（５μｍ）×３本
サイズ　７．８ｍｍφ×３００ｍｍ
ガードカラム：ガードカラムＴＳＫ−ガードカラムＨＨＲ−Ｈ（５μｍ）
サイズ　６ｍｍφ×４０ｍｍ
カラム温度：４０℃
溶媒：ＴＨＦ特級、流量：１ｍｌ／ｍｉｎ
ポリクロロプレンラテックスのゾル分の数平均分子量は、２０万であった。
【００３７】
〔水系接着剤組成物の製造〕
更にこのポリクロロプレンラテックス１００質量部に対して、ノニオン乳化剤Ａ（日本乳化剤社製ニューコール７０４）を０．３質量部、グリシン５質量部及びジブチルセバケート（以後ＤＢＳと称す）を６質量部の比率でスリーワンモーターを使用して配合し、水系接着剤を作成した。
但しノニオン乳化剤Ａの質量は、ポリクロロプレンラテックスを固形分換算で１００質量部に対する値とした。
以下の方法により、水系接着剤組成物の接着性を評価した。
〔初期接着強度〕
密度３０ｋｇ／ｍ３のウレタンフォーム（厚さ２０ｍｍ×長さ５０ｍｍ×幅５０ｍｍ）を被着体に用い、２３℃雰囲気下で７０ｇ／ｍ２の接着剤をスプレー塗布した。塗布後２３℃雰囲気中で１分間放置後、接着剤が未乾燥の状態で２個のウレタンフォームの接着面同士を重ね合わせ、厚さ４０ｍｍを１０ｍｍに圧縮して５秒間保持した。その後直ちに引張り試験機（引張り速度２００ｍｍ／ｍｉｎ）で接着面と垂直方向に引張り試験を行い強度を測定した。
〔耐熱性試験〕
密度３０ｋｇ／ｍ３のウレタンフォーム（厚さ５０ｍｍ×長さ１００ｍｍ×幅１００ｍｍ）を被着体に用い、２３℃雰囲気下で７０ｇ／ｍ２の接着剤をスプレー塗布した。塗布後２３℃雰囲気中で１分間静置後、被着体を折り曲げて、接着剤塗布面（被着体の断面部分）の両端を接着し、７０℃雰囲気下で４時間放置した。放置後、接着状態を保持したものを○、接着面が開放したものを×と表示した。
【００３８】
実施例２
実施例１において、ノニオン系乳化剤Ａの代わりにノニオン系乳化剤Ｂ（商品名ノイゲンＥＡ−１３７　第一工業社製）を使用し、水系接着剤組成物を得た。
【００３９】
実施例３
実施例１において、ノニオン系乳化剤Ａの代わりにノニオン系乳化剤Ｃ（商品名パイオニンＤ６１１５竹本油脂社製）を使用し、水系接着剤組成物を得た。
【００４０】
実施例４
〔ポリクロロプレンラテックスの製造〕
重合後に添加するポリオキシアルキレンアルキルエーテルの代わりに、ポリオキシアルキレンアルキルエーテルとノニオン乳化剤Ａを、それぞれラテックスの固形分１００部に対して０．３部ずつ添加した以外は、実施例１と同様に調整し、ポリクロロプレンラテックスを得た。
得られたポリクロロプレンラテックスのゲル分は１２％、ゾルの数平均分子量は２２万であった。
【００４１】
〔水系接着剤組成物の製造〕
更にこのポリクロロプレンラテックス１００質量部に対して、グリシン５質量部及びＤＢＳ６質量部の比率で、スリーワンモーターにより配合し、水系接着剤を作製した。
【００４２】
比較例１
実施例１のポリクロロプレンラテックス１００質量部に対してグリシン５質量部及びＤＢＳを６質量部の比率でスリーワンモーターを使用して配合し、水系接着剤を作製した。
【００４３】
実施例１〜４及び比較例１の試験結果を、表１に示す。
【表１】
2004059895.tif 000007
【００４４】
【発明の効果】
以上の実施例１〜４と比較例の比較より、本発明の水系接着剤組成物は、初期接着性、特に湿潤状態における接着性能に優れ、かつ耐熱性とのバランスが良好なことが明かであり、ウレタンフォームの接着、布材、皮材、発泡シート、紙材や木材等の接着に好適である。